(57)【要約】【課題】面疲労強度を優れたものとして耐ピッチング性や耐摩耗性を良好にし、しかも球状化焼鈍後の冷間鍛造性にも優れた肌焼用鋼材を提供する。【解決手段】本発明の肌焼用鋼材は、Ｃ：０．１５〜０．２５％、Ｓｉ：０．４０〜０．６％、Ｍｎ：０．２０〜０．４９％、Ｐ：０．０１５％以下（０％を含まない）、Ｓ：０．０２％以下（０％を含まない）、Ｃｒ：１．２５〜１．６％、Ｍｏ：０．４０〜０．８０％、Ａｌ：０．０１〜０．０５０％、およびＮ：０．００８〜０．０２５％、を夫々含み、残部が鉄および不可避不純物からなり、フェライトの面積分率：３７〜６５％、ベイナイトの面積分率：３０〜６０％、パーライトの面積分率：３〜１０％であると共に、フェライト結晶粒度番号が７〜９である。【選択図】なし【特許請求の範囲】
【請求項１】
Ｃ  ：０．１５〜０．２５％（質量％の意味、成分組成について、以下同じ）、
Ｓｉ：０．４０〜０．６％、
Ｍｎ：０．２０〜０．４９％、
Ｐ  ：０．０１５％以下（０％を含まない）、
Ｓ  ：０．０２％以下（０％を含まない）、
Ｃｒ：１．２５〜１．６％、
Ｍｏ：０．４０〜０．８０％、
Ａｌ：０．０１〜０．０５０％、および
Ｎ：０．００８〜０．０２５％、
を夫々含み、残部が鉄および不可避不純物からなり、
フェライトの面積分率：３７〜６５％、ベイナイトの面積分率：３０〜６０％、パーライトの面積分率：３〜１０％であると共に、フェライト結晶粒度番号が７〜９であることを特徴とする球状化焼鈍後の面疲労強度と冷間鍛造性に優れた肌焼用鋼材。
【請求項２】
更に、Ｃｕ：０．１％以下（０％を含まない）および／またはＮｉ：０．１％以下（０％を含まない）を含有するものである請求項１に記載の肌焼用鋼材。
【請求項３】
更に、Ｎｂ：０．０２％未満（０％を含まない）を含有するものである請求項１または２に記載の肌焼用鋼材。
【請求項４】
請求項１〜３のいずれかに記載の肌焼用鋼材から得られる歯車。
【発明の詳細な説明】
【技術分野】
【０００１】
本発明は、高い面疲労強度を有し、しかも球状化焼鈍後の冷間鍛造性にも優れた肌焼用鋼材、およびこうした肌焼用鋼材から得られる歯車に関するものである。本発明の肌焼用鋼材は、自動車部品や建築機械、その他の各種機械に使用される歯車やシャフト類等の素材として有用なものであるが、以下では自動車用歯車に適用する場合を中心にして説明を進める。
【背景技術】
【０００２】
自動車用歯車は、過酷な条件下で使用されることから、耐ピッチング性や耐摩耗性が優れていることが要求され、こうした観点から鋼材表面における面疲労強度が優れていることが必要である。こうした特性を満足させるためには、その素材として低ＣでしかもＳｉ、Ｍｏを比較的多く含有する鋼材（以下「低Ｃ高Ｓｉ・Ｍｏ鋼」と呼ぶことがある）を用い、最終製品の段階でその表面に浸炭処理を施し、表面硬さを高くして鋼材の軟化抵抗性を高く維持する様にしている（例えば、特許文献１）。また歯車を製造するに際しては、熱間圧延によって鋼線材や棒鋼にした後、鍛造および機械加工によって歯車形状とされるのが一般的である。
【０００３】
ところで鍛造は、比較的高い温度で行う熱間鍛造と、比較的低い温度で行う冷間鍛造が知られている。このうち冷間鍛造は、切削加工に匹敵する寸法精度が得られると共に、切削加工の省略が可能であるため、幅広い分野で利用されている。但し、冷間鍛造に供される鋼材は、熱間鍛造に比べて変形抵抗が大きくなり、また加工機械の容量や金型工具の強度等の点で制約があるために、材料割れによる不良の発生や、工具ダイスの破損などが発生し易いという問題がある。
【０００４】
比較的高い硬度を有して成形性が悪い中炭素鋼や低合金鋼を素材鋼として冷間鍛造する場合には、冷間鍛造性を向上させるために、鋼中の炭化物を球状化するための球状化焼鈍が行なわれるのが一般的である。この様な球状化焼鈍を実施することによって、鋼材の変形能の向上が図れると共に、ダイス寿命の延伸に効果がある変形抵抗低減が達成されることになる。
【０００５】
上記のような球状化焼鈍は、Ｓｉ含有量が０．３％以下であるような低Ｓｉ鋼材においては有効である（例えば、特許文献２）。しかしながら、自動車用歯車に適用されるような低Ｃ高Ｓｉ・Ｍｏ鋼に球状化焼鈍を実施しても、変形抵抗が高くなっているので冷間鍛造では割れが発生し易いという問題がある。
【０００６】
冷間鍛造性を向上させる技術として、例えば特許文献３には、鋼線材の組織をフェライトとベイナイトを主体としてフェライト面積分率を規定すると共に、表層と内部の硬さの差を制御することが提案されている。この技術は、フェライトの面積分率を１０〜４０％とすることによって、鋼材の硬さを低下させて冷間鍛造性を向上させるものである。しかしながら、熱間仕上げ圧延温度が８７５℃程度と低く、熱間圧延後の鋼材のフェライト粒度が微細化してしまい、冷間鍛造性が必ずしも良好になるとは限らない。
【０００７】
こうしたことから、低Ｃ高Ｓｉ・Ｍｏ鋼については、これまで熱間鍛造によって成形されるのが一般的であり（前記特許文献１）、上記のような肌焼用鋼材としての低Ｃ高Ｓｉ・Ｍｏ鋼についても冷間鍛造が有効に適用できる技術の確立が望まれているのが実状である。
【先行技術文献】
【特許文献】
【０００８】
【特許文献１】特開平７−２４２９９４号公報
【特許文献２】特開２０００−１１９８０８号公報
【特許文献３】特開２００７−２３３１０号公報
【発明の概要】
【発明が解決しようとする課題】
【０００９】
本発明はこうした状況の下でなされたものであって、その目的は、面疲労強度を優れたものとして耐ピッチング性や耐摩耗性を良好にし、しかも球状化焼鈍後の冷間鍛造性にも優れた肌焼用鋼材、およびこうした肌焼用鋼材から得られる歯車を提供することにある。
【課題を解決するための手段】
【００１０】
上記目的を達成し得た本発明の肌焼用鋼材とは、Ｃ：０．１５〜０．２５％（質量％の意味、成分組成について、以下同じ）、Ｓｉ：０．４０〜０．６％、Ｍｎ：０．２０〜０．４９％、Ｐ：０．０１５％以下（０％を含まない）、Ｓ：０．０２％以下（０％を含まない）、Ｃｒ：１．２５〜１．６％、Ｍｏ：０．４０〜０．８０％、Ａｌ：０．０１〜０．０５０％、およびＮ：０．００８〜０．０２５％、を夫々含み、残部が鉄および不可避不純物からなり、フェライトの面積分率：３７〜６５％、ベイナイトの面積分率：３０〜６０％、パーライトの面積分率：３〜１０％であると共に、フェライト結晶粒度番号が７〜９であることを特徴とする。
【００１１】
本発明の肌焼用鋼材の化学成分組成において、更に、（ａ）Ｃｕ：０．１％以下（０％を含まない）および／またはＮｉ：０．１％以下（０％を含まない）、（ｂ）Ｎｂ：０．０２％未満（０％を含まない）等を含有するものであっても良い。本発明は、上記のような肌焼用鋼材から得られる歯車も包含する。
【発明の効果】
【００１２】
本発明によれば、鋼材の化学成分組成を適切に調整すると共に、金属組織中のフェライト、ベイナイトおよびパーライトの面積分率を適切な範囲に規定し、且つフェライト結晶粒度番号を７〜９とすることによって、従来技術よりも面疲労強度が更に優れたものとなり、しかも冷間鍛造性にも優れた肌焼用鋼材が実現できる。
【発明を実施するための形態】
【００１３】
球状化焼鈍後の冷間鍛造性を向上させるためには、冷間鍛造時における鋼材の変形能を向上させること、および変形抵抗を低減させる必要がある。本発明者らは、肌焼用鋼材としての低Ｃ高Ｓｉ・Ｍｏ鋼に関して、球状化焼鈍後の冷間鍛造時に割れが発生し、変形抵抗が増大する原因について、鋼材組織との関係から検討した。そして、ＳｉやＭｏを多く含む鋼材では、下記の現象が生じているとの知見が得られた。
【００１４】
（１）ベイナイトの面積分率が高くなると、球状化焼鈍後に炭化物が球状化しやすくなり、鋼材の変形能は向上する。しかし、微細な炭化物量が増大するため、変形抵抗は却って高くなる。
（２）フェライトは、面積分率が高く、結晶粒が粗大なほど、球状化焼鈍後の変形抵抗が低くなる。しかし、フェライトの面積分率が高く結晶粒が粗大なほど、炭化物の分散性が悪化して変形能が低下する。
（３）パーライトの面積分率が高いほど、球状化焼鈍した際にアスペクト比の大きい炭化物量が多くなり、割れの起点となるため、変形能が低下する。しかしながら、低すぎる場合には粗大な炭化物量が少なくなるため、変形抵抗が増大する。
【００１５】
上記知見から球状化焼鈍後の冷間鍛造時に、鋼材の変形能の向上と変形抵抗の低減を高いレベルで両立させるためには、下記の組織を満たせばよいことが判明した。
（Ａ）フェライトの面積分率が３７〜６５％であること、
（Ｂ）ベイナイトの面積分率が３０〜６０％であること、
（Ｃ）パーライトの面積分率が３〜１０％であること、
（Ｄ）フェライト結晶粒度番号が７〜９であること。
【００１６】
（フェライトの面積分率：３７〜６５％）
フェライトの面積分率が高いほど、球状化焼鈍後の鋼材の変形抵抗が低くなる。こうした効果を発揮させるためには、フェライトの面積分率は３７％以上とする必要がある。しかしながら、フェライトの面積分率が６５％を超えると、球状化焼鈍後の炭化物の分散性が悪化するために変形能が低下する。フェライトの面積分率の好ましい下限は４０％以上（より好ましくは４５％以上）、好ましい上限は６２％以下（より好ましくは５５％以下）である。
【００１７】
（ベイナイトの面積分率：３０〜６０％）
ベイナイトの面積分率が高いほど、球状化焼鈍後に炭化物が球状化しやすくなり、鋼材の変形能は向上する。こうした効果を発揮させるためには、ベイナイトの面積分率は３０％以上とする必要がある。しかしながら、ベイナイトの面積分率が６０％を超えると、微細な炭化物量が増大するため、変形抵抗が高くなる。ベイナイトの面積分率の好ましい下限は３２％以上（より好ましくは３４％以上）、好ましい上限は５０％以下（より好ましくは４０％以下）である。
【００１８】
（パーライトの面積分率：３〜１０％）
パーライトの面積分率が高いほど、球状化焼鈍した際にアスペクト比の大きい炭化物量が多くなり、割れの起点となるため、鋼材の変形能が低下する。そのため、パーライトの面積分率は１０％以下とする必要がある。しかしながら、パーライトの面積分率が少なくなり過ぎると、粗大な炭化物量が少なくなるため、変形抵抗が高くなる。そのため、パーライトの面積分率は３％以上とする必要がある。パーライトの面積分率の好ましい下限は４％以上（より好ましくは５％以上）、好ましい上限は８％以下（より好ましくは６％以下）である。
【００１９】
尚、本発明の鋼材においては、基本的にフェライト、ベイナイトおよびパーライトの面積分率の合計が１００％となっても良いが、他の組織（例えば、マルテンサイト等）が少量（５面積％以下）含まれていてもよい。このような場合には、フェライト、ベイナイトおよびパーライトの合計面積が１００％とはならないものとなる。
【００２０】
（フェライト結晶粒度番号：７〜９）
フェライト結晶粒が粗大なほど、球状化焼鈍後の変形抵抗が低くなる。そのような効果を発揮させるためには、フェライト結晶粒度番号を９以下とする必要がある。しかしながら、フェライト結晶粒度番号が７未満となるとフェライトの結晶粒が粗大になって、炭化物の分散性が悪化し、変形能が低下する。フェライト結晶粒度番号は、好ましくは７．５以上、８．５以下である。
【００２１】
本発明の鋼材は、肌焼用鋼材としての特性を発揮させると共に、組織を上記のように制御するために、その化学成分組成も適切に調整する必要がある。こうした観点から、鋼材の化学成分組成の範囲設定理由は次の通りである。
【００２２】
（Ｃ：０．１５〜０．２５％）
Ｃは、強度付与元素であり、０．１５％未満では必要な強度が得られない。一方、０．２５％を超えると冷間鍛造性の低下（変形能の低下）、被削性および靱性の低下となるので、０．２５％を上限とする。尚、Ｃ含有量の好ましい下限は０．１７％以上（より好ましくは０．１９％以上）であり、好ましい上限は０．２３％以下（より好ましくは０．２１％以下）である。
【００２３】
（Ｓｉ：０．４０〜０．６％）
Ｓｉは、鋼材の軟化抵抗性を向上させて面疲労強度を高める元素として作用し、本発明では積極的に含有させる。こうした作用を有するＳｉを含有させることによって、歯車などにおいて駆動中に接触部位の温度が上昇した際に、軟化の抑制が図れて高い硬さを維持し、ピッチングに対する面疲労強度向上、および耐摩耗性向上に寄与する。こうした効果を発揮させる為には、Ｓｉは０．４０％以上含有させる必要がある。しかしながら、Ｓｉ含有量が過剰になると強度上昇が著しくなって、冷間鍛造性および被削性が低下することになる。また粒界酸化層が増大し、表面の硬さ低下の一因となり、面疲労強度を低下させる。こうした観点から、Ｓｉ含有量の上限を０．６％以下とする。尚、Ｓｉ含有量の好ましい下限は０．４３％以上（より好ましくは０．４５％以上）であり、好ましい上限は０．５５％（より好ましくは０．５３％以下）である。
【００２４】
（Ｍｎ：０．２０〜０．４９％）
Ｍｎは、脱酸・脱硫剤および焼入れ性向上元素として作用し、またベイナイトの生成にも有効な元素である。こうした効果を発揮させるためには、Ｍｎは０．２０％以上含有させる必要がある。しかしながら、Ｍｎの含有量が過剰になると、球状化焼鈍後における変形抵抗が高くなって冷間鍛造性や靱性の低下を招くと共に、被削性も劣化する。また粒界酸化層が増大して、表面の硬さ低下の一因となり、面疲労強度を低下させることにもなる。こうした観点から、Ｍｎ含有量は０．４９％以下とする。尚、Ｍｎ含有量の好ましい下限は０．３％以上（より好ましくは０．４％以上）であり、好ましい上限は０．４７％以下（より好ましくは０．４５％以下）である。
【００２５】
（Ｐ：０．０１５％以下（０％を含まない））
Ｐは、不可避的に不純物として含有する元素である。Ｐは粒界に偏析し、熱間加工性、面疲労強度を低下させるため、極力低減することが望ましい。しかしながら、極端に低減することは製鋼コストの増大を招くことになる。こうしたことから、Ｐの含有量は、０．０１５％以下とした。好ましくは０．０１０％以下（より好ましくは０．００８％以下）に低減するのが良い。
【００２６】
（Ｓ：０．０２％以下（０％を含まない））
Ｓは、不可避的に不純物として含有する元素である。ＳはＭｎＳとして析出し、面疲労強度および衝撃特性を低下させるため極力低減することが望ましい。しかしながら、極端に低減することは製鋼コストの増大を招くことになる。こうしたことから、Ｓ含有量は、０．０２％以下とした。好ましくは０．０１５％以下（より好ましくは０．０１０％以下）に低減するのが良い。
【００２７】
（Ｃｒ：１．２５〜１．６％）
ＣｒはＭｎと同様に、焼入れ性向上元素として作用し、また球状化焼鈍後の炭化物のアスペクト比を低減させ、冷間鍛造時に割れが発生するのを防止する効果がある。こうした効果を発揮させるためには、Ｃｒは１．２５％以上含有させる必要がある。しかしながら、Ｃｒの含有量が過剰になると、球状化焼鈍後における変形抵抗が高くなって冷間鍛造性や靱性の低下を招くと共に、被削性も劣化する。また粒界酸化層が増大し、表面の硬さ低下の一因となり、疲労強度を低下させることにもなる。こうした観点から、Ｃｒ含有量は１．６％以下とする必要がある。尚、Ｃｒ含有量の好ましい下限は１．３０％以上（より好ましくは１．３５％以上）であり、好ましい上限は１．５％以下（より好ましくは１．４％以下）である。
【００２８】
（Ｍｏ：０．４０〜０．８０％）
ＭｏはＭｎと同様に、焼入れ性を向上元素として作用し、またベイナイトの生成に有効な元素である。更に浸炭後の不完全焼入層の生成を抑制する効果も有する。こうした効果を発揮させるためには、Ｍｏは０．４０％以上含有させる必要がある。しかしながら、Ｍｏを過剰に含有させると球状化焼鈍後における変形抵抗が高くなって冷間鍛造性が劣化すると共に、被削性を低下させる。こうした観点から、Ｍｏ含有量の上限は０．８０％以下とする必要がある。尚、Ｍｏの好ましい下限は０．４５％以上（より好ましくは０．５０％以上）であり、好ましい上限は０．７５％以下（より好ましくは０．７０％以下）である。
【００２９】
（Ａｌ：０．０１〜０．０５０％）
Ａｌは脱酸剤であると同時に、微細な窒化物形成により結晶粒を微細化し、靱性を向上させる元素である。こうした効果を有効に発揮させるためには、少なくとも０．０１％以上含有させる必要がある。しかしながら、Ａｌの含有量が過剰になると、鋳造および圧延時に窒化物の粗大化によって、靱性に悪影響を及ぼし、加工性を低下することになる。こうした観点から、Ａｌの含有量は０．０５０％以下とする必要がある。尚、Ａｌ含有量の好ましい下限は０．０１５％以上（より好ましくは０．０２０％以上）であり、好ましい上限は０．０４０％以下（より好ましくは０．０３５％以下）である。
【００３０】
（Ｎ：０．００８〜０．０２５％）
Ｎは、Ａｌ等と窒化物を形成し、結晶粒を微細化し、靱性を向上させる元素である。こうした効果を発揮させるためには、Ｎは少なくとも０．００８％以上含有させる必要がある。しかしながら、Ｎ含有量が過剰になると、歪み時効により、冷間鍛造性が低下するので、その含有量は０．０２５％以下とする。尚、Ｎ含有量の好ましい下限は０．０１１％以上（より好ましくは０．０１５％以上）であり、好ましい上限は０．０２２％以下（より好ましくは０．０２０％以下）である。
【００３１】
本発明で規定する含有元素は上記の通りであって、残部は鉄および不可避不純物である。この不可避不純物として、原料、資材、製造設備等の状況によって持ち込まれる元素（例えば、Ｂ、Ｖ、Ｔｅ、Ｐｂ、Ｃａ、Ｍｇ、Ｂｉ、Ｌｉ、Ｚｒ等）の混入が許容され得る。また、本発明の鋼材には、必要によって更に（ａ）Ｃｕ：０．１％以下（０％を含まない）および／またはＮｉ：０．１％以下（０％を含まない）、（ｂ）Ｎｂ：０．０２％未満（０％を含まない）等を含有させることができ、含有される元素に応じて鋼材の特性が更に改善される。これらを含有するときの範囲設定理由は下記の通りである。
【００３２】
（Ｃｕ：０．１％以下（０％を含まない）および／またはＮｉ：０．１％以下（０％を含まない））
Ｃｕは、鋼材の焼入れ性を高める効果があるが、添加しなくても目的とする性能が得られる場合もあるので、必要に応じて少量添加して使用できる。Ｃｕを含有させる場合には、０．０３％以上（より好ましくは０．０５％以上）含有させることが好ましい。但し、Ｃｕを多量に含有させると、熱間圧延性、冷間鍛造性を劣化させるので、０．１％以下とすることが好ましい。より好ましくは、０．０７％以下である。
【００３３】
ＮｉはＣｕと同様に、鋼材の焼入れ性を高める効果があるが、添加しなくても目的とする面疲労強度と冷間加工性が得られる場合もあるので、必要に応じて少量添加して使用できる。Ｎｉを含有させる場合には、０．０３％以上（より好ましくは０．０５％以上）含有させることが好ましい。但し、Ｎｉを多量に含有させると、冷間鍛造性を劣化させるので、０．１％以下とすることが好ましい。より好ましくは、０．０７％以下である。尚、ＣｕおよびＮｉは、単独または併用して含有させることができる。
【００３４】
（Ｎｂ：０．０２％未満（０％を含まない））
Ｎｂは、浸炭後の結晶粒を微細化させ、鋼材の靱性を向上させると共に面疲労強度を向上させる効果がある。Ｎｂを含有させる場合には、０．００３％以上（より好ましくは０．００５％以上）含有させることが好ましい。しかしながら、Ｎｂを多量に含有させると、鋳造、熱間圧延時に炭窒化合物を形成し、加工性を劣化させると共に、球状化焼鈍後の変形抵抗を増大させ、冷間加工性も低下させる。こうした観点から、Ｎｂの好ましい含有量は０．０２％未満（より好ましくは０．０１７％以下）を上限とした。
【００３５】
本発明で規定する組織要件を満足させつつ本発明の肌焼用鋼材を製造するに当たっては、上記のように化学成分組成を調整した鋼材を溶製し、分塊圧延を実施した後、熱間圧延時の圧延仕上げ温度を１０１０〜１２００℃とし、熱間圧延した後に０．４０〜４℃／秒の平均冷却速度で７５０〜４００℃の温度範囲を冷却することが好ましい。
【００３６】
圧延仕上げ温度を１０１０〜１２００℃とすることで、フェライト結晶粒度番号を７〜９に制御することができる。熱間圧延時の圧延仕上げ温度が１２００℃を超えると、フェライト結晶粒度番号が７未満となり、１０１０℃未満ではフェライト結晶粒度番号が９を超えることになる。圧延仕上げ温度のより好ましい下限は１０３０℃以上（更に好ましくは１０５０℃以上）であり、より好ましい上限は１１７０℃以下（更に好ましくは１１５０℃以下）である。また、熱間圧延後に０．４０〜４℃／秒の平均冷却速度で７５０〜４００℃の温度範囲を冷却することによって、フェライトの面積分率、ベイナイトの面積分率、パーライトの面積分率を規定する範囲内に制御することができる。この平均冷却速度は、より好ましい下限は０．７０℃／秒以上（更に好ましくは１．５℃／秒以上）であり、より好ましい上限は３．５℃／秒以下（更に好ましくは３℃／秒以下）である。
【００３７】
尚、熱間圧延後の球状化焼鈍は、７５０〜７８０℃の範囲を、１〜８時間程度保持し、６５０℃までの平均冷却速度を３℃／時以上、５０℃／時で実施すればよい。
【００３８】
本発明の肌焼用鋼材は、自動車部品や建築機械、その他の各種機械に使用される歯車やシャフト類等の素材として有用なものであるが、特に自動車用歯車に適用した場合には、良好な特性を発揮する歯車が得られる。
【００３９】
以下、実施例によって本発明をより具体的に説明するが、本発明はもとより下記実施例によって制限を受けるものではなく、前・後記の趣旨に適合し得る範囲で変更を加えて実施することは勿論可能であり、それらはいずれも本発明の技術的範囲に包含される。
【実施例】
【００４０】
下記表１に示す各種化学成分組成の各種鋼材（鋼種Ａ〜Ｘ）を溶製し、分塊圧延を実施した後、圧延仕上げ温度を９３０〜１２５０℃として熱間圧延を終了し、０．１〜８℃／秒の平均冷却速度で７５０〜４００℃の温度範囲を冷却して熱間圧延材を作製した（下記表２）。尚、鋼種Ａは従来のＳＣＭ４２０Ｈ相当鋼である。
【００４１】
【表１】
2014185389.tif 000002
【００４２】
得られた熱間圧延材（下記表２、３の試験Ｎｏ．１〜４４）を切断して横断面組織を走査型電子顕微鏡（ＳＥＭ）によって観察し、面積率からベイナイト、パーライトおよびフェライトが占める割合（分率）を求め、５視野の平均値を求めた。また、切断した圧延材を、下記の条件で球状化焼鈍を実施し、直径：２０ｍｍ×厚さ：３０ｍｍの冷間鍛造用試験片を作製した。
【００４３】
（球状化焼鈍条件）
各圧延材について、７６０℃まで２時間で昇温した後、その温度で５時間保持し、その後６５０℃までを５℃／時の平均冷却速度で徐冷する条件で球状化処理した。
【００４４】
上記冷間鍛造用試験片を用いて、下記の条件で冷間鍛造性（変形抵抗、変形能）を評価した。
【００４５】
（冷間鍛造性）
球状化焼鈍後の鋼材の中心部から、直径：２０ｍｍ、厚さ：３０ｍｍの円盤（試験片）を切り出し、プレス試験機を用いて、加工率（圧縮率）：８０％で冷間鍛造した後、試験片の側面を光学顕微鏡で観察し（倍率：２０倍）、割れ発生の有無を確認し、変形能を評価した。また加工率５０％で冷間鍛造した後の変形抵抗（ＭＰａ）を測定し、変形抵抗の評価を行った。尚、上記加工率は［｛１−（Ｌ／Ｌ0）｝×１００（％）］（但し、Ｌ：加工前の試験片厚さ（ｍｍ）、Ｌ0：加工後試験片厚さ（ｍｍ））で示されるものである。このとき、ＳＣＭ４２０Ｈ相当鋼（鋼種Ａ）の変形抵抗値である６７７ＭＰａを下回る場合を合格とした。
【００４６】
（面疲労強度）
下記表２、３に示した試験Ｎｏ.１、２、１４〜２７、３０、３３、３６、３７〜４０、４３で得られた各圧延材から、ローラピッチング試験片を下記の手順で作製し、得られた試験片について、面圧：２．７、３．０、３．３（ＧＰａ）、回転数：１５００ｒｐｍ、すべり率：−４０％、オートマチックオイル（油温：８０℃）使用の条件で、ローラピッチング試験を行ない、１００万回強度により、ピッチング強度を評価した。このとき用いた相手ローラーは、ＳＵＪ２からなる調質品（表面硬さ：ＨＶ７００、クラウニングＲ：１５０ｍｍ）を用いた。そして、１００万回強度が３.１ＧＰａ以上（鋼種Ａを用いたときの１．１倍以上）を合格とした。
【００４７】
（ローラピッチング試験片の作製）
上記鋼材（圧延材）の表面を研磨し、カーボンポテンシャルが０．８０％の浸炭ガス雰囲気中で浸炭処理（温度：９３０℃×５時間）した後油冷し、更に１７０℃で２時間の焼戻し処理を行った。こうして得られたローラピッチング試験片の試験部の最終形状は直径：２６ｍｍである。
【００４８】
各鋼材の圧延組織および冷間鍛造性の評価結果を、圧延条件（圧延仕上げ温度、７５０〜４００℃の温度範囲での平均冷却速度）と共に、下記表２、３に示す。また、面疲労強度の評価結果を、下記表４に示す。
【００４９】
【表２】
2014185389.tif 000003
【００５０】
【表３】
2014185389.tif 000004
【００５１】
【表４】
2014185389.tif 000005
【００５２】
これらの結果から、次のように考察することができる。即ち、試験Ｎｏ．２〜５、２８〜４４は、本発明で規定する化学成分組成（鋼材の化学成分組成）および圧延材組織の要件を満たしており、いずれも優れた冷間鍛造性を示していることが分かる。またこれらの鋼種を用いた圧延材では、面疲労強度も良好になっていることが分かる（表２、３）。
【００５３】
これに対して、試験Ｎｏ．６〜２７は、本発明で規定する要件のいずれかを満足しない例であり、冷間鍛造性および面疲労強度の少なくともいずれかの特性が劣化している。
【００５４】
このうち試験Ｎｏ．６は、鋼材の化学成分組成は適切であるが（鋼種Ｂ）、熱間圧延後の平均冷却速度が速くなっており、圧延材におけるベイナイトの面積分率が増大して（フェライトの面積分率が低くなる）、変形抵抗が高くなっている。試験Ｎｏ．７は、鋼材の化学成分組成は適切であるが（鋼種Ｂ）、熱間圧延後の冷却速度が遅くなっており、圧延材におけるベイナイトの面積分率が低下して、冷間鍛造時に割れが発生している。
【００５５】
試験Ｎｏ．８は、鋼材の化学成分組成は適切であるが（鋼種Ｂ）、熱間圧延後の平均冷却速度が遅くなっており、圧延材におけるフェライトの面積分率が増大して、冷間鍛造時に割れが発生している。試験Ｎｏ．９は、鋼材の化学成分組成は適切であるが（鋼種Ｂ）、熱間圧延後の平均冷却速度が速くなっており、圧延材におけるフェライトの面積分率が低下して、変形抵抗が高くなっている。
【００５６】
試験Ｎｏ．１０は、鋼材の化学成分組成は適切であるが（鋼種Ｂ）、熱間圧延後の平均冷却速度が遅くなっており、圧延材におけるパーライトの面積分率が増大して、冷間鍛造時に割れが発生している。試験Ｎｏ．１１は、鋼材の化学成分組成は適切であるが（鋼種Ｂ）、熱間圧延後の平均冷却速度が速くなっており、圧延材におけるパーライトの面積分率が確保できず、変形抵抗が高くなっている。
【００５７】
試験Ｎｏ．１２は、鋼材の化学成分組成は適切であるが（鋼種Ｂ）、熱間圧延時の圧延仕上げ温度が高くなっており、フェライト結晶粒度番号が小さくなって（結晶粒が粗大化）、冷間鍛造時に割れが発生している。試験Ｎｏ．１３は、鋼材の化学成分組成は適切であるが（鋼種Ｂ）、熱間圧延時の圧延仕上げ温度が低くなっており、フェライト結晶粒度番号が大きくなって（結晶粒が微細化）、変形抵抗が高くなっている。
【００５８】
試験Ｎｏ．１４は、Ｃ含有量が多いために（鋼種Ｃ）、冷間鍛造時の変形抵抗が高くなると共に、割れが発生している。試験Ｎｏ．１５は、Ｓｉ含有量が多いために（鋼種Ｄ）、冷間鍛造時の変形抵抗が高くなると共に、割れが発生している。試験Ｎｏ．１６は、Ｓｉ含有量が少ないために（鋼種Ｅ）、鋼材の軟化抵抗が低下し、面疲労強度が低下している（表４）。
【００５９】
試験Ｎｏ．１７は、Ｃｒの含有量が多いために（鋼種Ｆ）、冷間鍛造時の変形抵抗が高くなっている。試験Ｎｏ．１８は、Ｃｒの含有量が少ないために（鋼種Ｇ）、球状化焼鈍後の炭化物のアスペクト比が大きくなり、冷間鍛造時に割れが発生している。
【００６０】
試験Ｎｏ．１９は、Ｍｎの含有量が多いために（鋼種Ｈ）、冷間鍛造時の変形抵抗が高くなっている。試験Ｎｏ．２０は、Ｍｎの含有量が少ないために（鋼種Ｉ）、ベイナイトの面積率が小さくなり、冷間鍛造時に割れが発生している。
【００６１】
試験Ｎｏ．２１は、Ｍｏの含有量が多いために（鋼種Ｊ）、冷間鍛造時の変形抵抗が高くなっている。試験Ｎｏ．２２、２３は、Ｍｏの含有量が少ないために（鋼種Ｋ、Ｌ）、パーライトの面積率が大きくなり、冷間鍛造時に割れが発生すると共に、浸炭焼入れ時に不完全焼入れ層が増大して、面疲労強度が低下している（表４）。
【００６２】
試験Ｎｏ．２４は、Ａｌの含有量が多いために（鋼種Ｍ）、冷間鍛造時の変形抵抗が高くなると共に、割れが発生している。また面疲労強度も低下している（表４）。試験Ｎｏ．２５は、Ｎの含有量が多いために（鋼種Ｎ）、歪み時効増大によって、冷間鍛造時の変形抵抗が高くなっている。
【００６３】
試験Ｎｏ．２６は、Ｎｂの含有量が多いために（鋼種Ｏ）、冷間鍛造時の変形抵抗が高くなっている。試験Ｎｏ．２７は、鋼材の化学成分組成は適切であるが（鋼種Ｐ）、熱間圧延時の圧延仕上げ温度が低くなっており、フェライト結晶粒度番号が大きくなると共に、ベイナイトの面積分率が少なくなり、冷間鍛造時の変形抵抗が高くなると共に、割れが発生している。